(57)【要約】【課題】ニコチンやタールなどの喫味成分を保持しつつ、ホルムアルデヒドを選択的に効率よく除去するのに有用なたばこフィルタを提供する。【解決手段】たばこフィルタを、アミノ酸類およびアミノスルホン酸類から選択された少なくとも１種の無機塩基性物質と平均細孔径２０ｎｍ以上のシリカゲルとで構成されているたばこフィルタ用素材で構成する。前記たばこフィルタ用素材は、さらに、ポリオール類などの保湿剤を含んでいてもよい。前記たばこフィルタ用素材は無機塩基性物質の使用量が少ないにも係わらず、ホルムアルデヒドを効率よく選択除去できる。そして、両端部をフィルタロッドで構成し中間部にこれらのたばこフィルタ用素材を配したたばこフィルタでは例えば、ニコチンおよびタールをそれぞれ保持率７５％以上に保持しつつ、ホルムアルデヒド保持率を４０％以下にすることができ、通気抵抗値を上げることがない。【選択図】なし【特許請求の範囲】
【請求項１】
無機塩基性物質と平均細孔径が２０ｎｍ以上であるシリカゲルとで構成されているたばこフィルタ用素材。
【請求項２】
温度２２℃および６０％ＲＨにおいて、平衡水分率が０．０１〜５％であり、シリカゲルの平均細孔容積が０．８〜１．２ｍＬ／ｇであるシリカゲルで構成されている請求項１記載のたばこフィルタ用素材。
【請求項３】
無機塩基性物質が無機アルカリ土類金属塩、無機アルカリ金属塩である請求項２記載のたばこフィルタ用素材。
【請求項４】
シリカゲルの粒度が１０メッシュパスでありかつ７０メッシュオンである請求項３記載のたばこフィルタ用素材。
【請求項５】
平均細孔径が３０ｎｍ以上でかつ３２０ｎｍ以下である請求項４に記載のたばこフィルタ用素材。
【請求項６】
少なくとも３個の部分から構成されているたばこフィルタであって、中間部に請求項１記載のたばこフィルタ素材が配置されているたばこフィルタ。
【請求項７】
両端部がセルロースエステル繊維を含むトウ構造のフィルタロッドから構成されている請求項６に記載のたばこフィルタ。
【発明の詳細な説明】
【技術分野】
【０００１】
本発明は、ニコチンやタールなどの喫味成分を保持しつつ、アルデヒド類（特に、ホルムアルデヒド）を選択的に効率よく除去するのに有用なたばこフィルタ用素材、このたばこフィルタ用素材で構成されたたばこフィルタおよびこのたばこフィルタを備えたたばこに関する。
【背景技術】
【０００２】
たばこ煙中の成分をろ過するための吸着体として種々の構成成分が提案されている。このような構成成分としては、酸性成分の吸着、ホルムアルデヒドの吸着などを目的としてアミン成分などの塩基性成分を添加するものが多く報告されている。
【０００３】
例えば、特開昭５９−８８０７８号公報（特許文献１）、特開昭５９−１５１９８８２号公報（特許文献２）、および特開昭６０−５４６６９号公報（特許文献３）には、活性炭素にポリエチレンイミンや蒸気圧が低い脂肪族アミンを添着させたタバコ煙フィルタ用吸着剤を、特表２００２−５２８１０５号公報（特許文献４）および特表２００２−５２８１０６号公報（特許文献５）には、３−アミノプロピルシリルおよび関連原子団を共有結合したたばこフィルタを、特表２００３−５０５６１８号公報（特許文献６）にはアンモニウム塩を含む充填材を、特開昭５７−７１３８８号公報（特許文献７）には、タバコの風味を向上させるためアミノ酸を添加することをそれぞれ開示している。    
【０００４】
しかし、上記のような塩基性成分の多く、特に合成高分子アミンは、分解や低分子量成分の残存により特有のアミン臭を呈することが多い。また、塩基性成分自体又はその中に含まれる揮発性物質は、揮発して人体に対して毒性を示すことが多い。なお、塩基性成分は、添着する際の液性を酸性側にすることにより、その揮発を抑制できるが、何らかの理由、例えば、他の塩基性物質との接触や加水分解などにより、遊離する虞がある。また、アミノ酸などは、多くの場合に結晶化し、揮発性も低いが、このような結晶状態では、吸着に対する活性が低く、十分な効果を期待できない。このように、通常の塩基性成分を用いた吸着体では、酸性物質やアルデヒドなどの除去にある程度有効であると考えられるものの、安全性やその効果に問題があり、たばこフィルタ用吸着剤として実用的でなかった。    
【０００５】
一方、このような塩基性物質のうち、キチンやキトサンなどのキトサン誘導体は、結晶化や揮発を生じることがなく、また、人体に対しても安全であり、抗菌性を有することが知られている。例えば、特開平１１−１００７１３号公報（特許文献８）には、キトサンを含有し、滅菌率が２６％以上であるキトサン含有セルロースアセテート繊維が開示されている。この文献には、セルロースアセテートの溶剤にキトサンを所定の大きさ以下（最大粒子径３μｍ以下）に粉砕、分散させた分散液を添加又は混合する方法、直接キトサンを添加又は混合し、所定の分散条件によりキトサンの大きさを調製する方法などにより、キトサンを紡糸原液中に分散含有させることが記載されている。    
【０００６】
また、このようなキチンやキトサン誘導体を用いたたばこフィルタも提案されている。
例えば、特開昭５３−１４２６００号公報（特許文献９）には、タバコフィルタ素材に対してキチンもしくはキチン誘導体を３ｗｔ％以上の割合で含有するタバコフィルタが開示されている。この文献には、キチンはポリ−Ｎ−アセチル−Ｄ−グルコサミンであり、このキチンを含有させる方法として、キチンから得られる粉末を直接タバコフィルタ素材に配合してもよくあるいはキチンを無水酢酸、ジクロル酢酸、メタンスルホン酸あるいはリチウム、カルシウム、マグネシウムの塩化物あるいは臭化物を含有するジメチルアセトアミド、ジメチルホルムアミド等の極性溶媒に溶解した後イソプロピルエーテル等の凝固液中に押出して繊維化あるいはフィルム化して得た繊維あるいはフィルムを配合してもよいことが記載されている。また、この文献には、キチンおよびキチン誘導体はその構造にアセチル基を所有するために、特にアセテートフィルタに配合した場合、アセテートのアセチル基との相乗効果によって独特の軽い香喫味をタバコに与えることが記載されており、具体的には、実施例において、タールの除去率が３４〜４１％、ニコチンの除去率が２８から２９％であり従来品と同等もしくはそれ以上であったことが記載されている。
【０００７】
特開昭６０−１６８３７３号公報（特許文献１０）には、キチン又はその誘導体（キチンのアセチルアミノ基の一部又は全部を脱アセチル化したキトサン、そのＯＨ基やＣＨ2ＯＨ基がエーテル化、エステル化、ヒドロキシエチル化あるいはＯ−メチル化された化合物など）からなる繊維を素材とするタバコ用フィルターが開示されている。この文献には、前記繊維を製造する方法として、キチン又はその誘導体を溶剤に溶かしてドープとなし、このドープを湿式紡糸して繊維化する方法が好ましく用いられることが記載されている。この文献のたばこフィルタは、トリアセチルセルロースやレーヨンを素材としたフィルタに比べて使用中にタールやニコチンを吸着しやすく、従来のものに比べて１．５〜２倍以上の吸着付着能力を有している。
【０００８】
特開昭６２−１１１６７９号公報（特許文献１１）には、喫煙時における煙中の変異原物質を除去するために、多糖類イオン交換体や粉末状多糖類（セルロース、アガロース、アミロース、キチン、キトザンなど）を含有するたばこ用フィルター材が開示されている。この文献には、多糖類イオン交換体や粉末状多糖類をたばこ本体のフィルタとして、またアセテートフィルタの空間に分散またははさみ混む形状で使用できることが記載されている。
【０００９】
国際公開公報  ＷＯ２００４／０２６０５４号公報（特許文献１２）には、炭酸塩およびリン酸塩からなる群より選択される無機塩性物質と、保湿剤とを含有することを特徴とするたばこ用フィルタが開示されている。この技術の解決しようとする課題は、たばこの喫味を悪くするなどの影響が少なく、しかもたばこ主流煙のアルデヒド類を効果的に低減させることができるたばこ用フィルタを提供することである。この技術では無機塩基性物質と保湿剤とを併用すると、たばこ主流煙のアルデヒド類をより効果的に低減することができることが記載されており、保湿剤としては、グリセリン、プロピオン酸ナトリウム、硫酸ナトリウムからなる群から選択されるものが用いられる。無機塩基性物質と保湿剤との担持体としてはフィルタ素材が用いることができることが記載されており、具体的な担持体としてはアセテートトウ、紙、パルプ不織布など、通常のフィルタろ材を用いることができることが記載されている。そして、無機塩基性物質の含有量としては３．５ｍｇ以上と開示されており、この量より少ないとアルデヒド類の低減効果が充分に得られ難いことが記載されている。実施例においては、炭酸ナトリウムを用いており、含有量としては3.5、7.0、10.5ｍｇの場合のホルムアルデヒド溜出量が開示されている。
【００１０】
なお、従来、ニコチンやタールがタバコ煙中の主な有害成分と考えられ、ニコチンやタールのデリバリーに関心がもたれ、多くの国でニコチンとタールの表示義務が課せられている。
しかし、ニコチンそのものは、タバコの嗜好成分であり、喫煙の満足感に直接関与すると考えられる。また、タールについても、タバコ煙成分中のタール成分を相対的に高いレベルで除去することは、香喫味を損なうために好ましいことではない。すなわち、タールやニコチンを含めた揮発性の低い煙成分を無差別に除去すると、味が軽くなるとともに満足感が得られなくなる。
一方、アルデヒド類、特にホルムアルデヒドは、刺激的な臭いを有するだけでなく、最近アレルギーの原因物質のひとつとして注目されているように、健康上好ましくない物質であり、極力除去することが好ましい。
【００１１】
従って、タバコ煙成分中のタールやニコチンの量を相対的に高いレベルに保ったまま、煙成分中のアルデヒド成分（特にホルムアルデヒド）のみを選択的に除去することが求められている。    しかし、上記のようなキチンやキトサン誘導体を用いたばこフィルタは、比較的人体に対して安全である一方で、ホルムアルデヒドなどのアルデヒド類だけでなく、ニコチンやタールなどの物質も多く除去してしまうため、喫味（又は香喫味）を損なう。
したがって、ホルムアルデヒドの選択吸着性を維持しつつ、タールやニコチンの吸着量が少ないたばこ煙用フィルタが求められていた。
【特許文献１】特開昭５９−８８０７８号公報（特許請求の範囲）
【特許文献２】特開昭５９−１５１９８８２号公報（特許請求の範囲）
【特許文献３】特開昭６０−５４６６９号公報（特許請求の範囲）
【特許文献４】特表２００２−５２８１０５号公報（特許請求の範囲）
【特許文献５】特表２００２−５２８１０６号公報（特許請求の範囲）
【特許文献６】特表２００３−５０５６１８号公報（特許請求の範囲）
【特許文献７】特開昭５７−７１３８８号公報（特許請求の範囲）
【特許文献８】特開平１１−１００７１３号公報（特許請求の範囲、段落番号［００    １２］）
【特許文献９】特開昭５３−１４２６００号公報（特許請求の範囲、第２頁左上欄１    行〜右上欄２行、実施例）
【特許文献１０】特開昭６０−１６８３７３号公報（特許請求の範囲、第１頁右欄１    ６行〜第２頁右上欄１５行）
【特許文献１１】特開昭６２−１１１６７９号公報（特許請求の範囲、第２頁左上欄    １〜１７行）
【特許文献１２】国際公開公報  ＷＯ２００４／０２６０５４号公報（特許請求の範囲、段落番号[０００５]、[００１１]、[００１２]、[００１４]、[００３０]、[００３１]、[００３２]）
【発明の開示】
【発明が解決しようとする課題】
【００１２】
従って、本発明の目的は、より少ない添加量でありながら、アルデヒド類（特に、ホルムアルデヒド）を選択的に除去するのに有用なたばこフィルタ用素材を提供することにある。   
本発明の他の目的は、たばこフィルタの構成成分として好適に利用でき、タールやニコチンなどの喫味（又は香喫味）成分を高濃度で維持しつつ、アルデヒド類（特に、ホルムアルデヒド）を効率よく除去できるたばこフィルタ用素材を提供することにある。
【００１３】
本発明のさらに他の目的は、人体に対して安全で、喫味を損なうことなく、アルデヒド類（特に、ホルムアルデヒド）を選択的に除去でき除去でき、かつ通気抵抗の変化がすくないたばこフィルタを提供することにある。
【課題を解決するための手段】
【００１４】
本発明者らは、前記課題を達成するため鋭意検討した結果、無機塩基性物質と特定のシリカゲル（特に、平均孔径２０ｎｍ以上程度のシリカゲル）とを組み合わせたたばこフィルタ用素材でたばこフィルタなどを構成すると、細孔径の大きいシリカゲルでは、水がより自由水に近い状態で存在できるため、担持物質に作用し、有害物質の低減に有効な状態を実現することができ、有害物質の低減に有効に働くことを見出し、本発明を完成した。  
すなわち、本発明のたばこフィルタ用素材は、無機塩基性物質と平均細孔径が２０ｎｍ以上であるシリカゲルとで構成されている。前記たばこフィルタ用素材は、特に、温度２２℃および６０％ＲＨにおいて、平衡水分率が０．０１〜５．００％であるシリカゲルに無機塩基性物質が担持された複合物であってもよい。 前記たばこフィルタ用素材は無機塩基性物質が炭酸ナトリウム、炭酸水素ナトリウムなどの無機金属塩、特には無機アルカリ土類金属塩、無機アルカリ金属塩であってもよい。特には、炭酸金属塩であってもよい。または、水酸化カルシウムなどの塩基であってもよい。
【００１５】
前記シリカゲルは、シリカゲルの粒度は、その９０重量％以上が１０メッシュパスでありかつ７０メッシュオン（好ましくは10メッシュパス50メッシュオン、特に好ましくは10メッシュパス32メッシュオン、より好ましくは14メッシュパス25メッシュオン）であってもよい。また、前記シリカゲルの平均細孔径が２０ｎｍ以上で３２０ｎｍ以下（例えば２５ｎｍ以上で３２０ｎｍ以下、例えば３０ｎｍ以上３２０ｎｍ以下）であってもよい。
【００１６】
このような平均細孔径が適度に大きいシリカゲルは、無機塩基性物質の組み合わせにより、一層アルデヒド類の選択除去性を向上できる。また、温度２２℃および６０％ＲＨにおいて、前記シリカゲルの平衡水分率は０．１０〜５．００％程度（例えば０．１０〜１．００％）であってもよい。前記たばこフィルタ用素材において、無機塩基性物質の割合は、シリカゲル１００重量部に対して、例えば、０．０３〜３．０重量部程度、例えば０．３〜２．０重量部程度であってもよい。
【００１７】
代表的な本発明のたばこフィルタ用素材では、（i）無機塩基性物質がアルカリ金属炭酸塩であり、（ii）シリカゲルが、平均細孔径２５ｎｍ以上、温度２２℃および６０％ＲＨにおける平衡水分率０．１０〜１．００％のシリカゲルであり、（iii）無機塩基性物質の割合がシリカゲル１００重量部に対して、０．５〜１．５重量部であってもよい。      
【００１８】
本発明のたばこフィルタ用素材は、アルデヒド類の選択除去性に優れており、特に、たばこフィルタ用途に用いるためのたばこフィルタ用素材であってもよい。
本発明には、前記たばこフィルタ用素材で構成されたたばこフィルタも含む。このようなたばこフィルタは、アルデヒド類（特にホルムアルデヒド）を効率よく選択除去できるので、好適である。
本発明のたばこフィルタの場合、少なくとも３個の部分から構成されているたばこフィルタであって、中間部に請求項１記載のたばこフィルタ素材が配置されているたばこフィルタであってもよい。
また本発明のたばこフィルタにおいては、両端部がセルロースエステル繊維を含むトウ構造のフィルタロッドから構成されているたばこフィルタであってもよい。
【発明の効果】
【００１９】
本発明のたばこフィルタ用素材は、無機塩基性物質とシリカゲル（特に平均孔径３０ｎｍ以上のシリカゲル）とを組み合わせているのでアルデヒド類（特に、ホルムアルデヒド）を選択的に除去するのに有用である。
特に、本発明のたばこフィルタ用素材は、無機塩基性物質のたばこフィルタへの添加量が少ない場合でも優れたアルデヒド類の低減効果を有する。そして、タールやニコチンなどの喫味（又は香喫味）成分を高濃度で維持しつつ、アルデヒド類（特に、ホルムアルデヒド）を効率よく除去できる。そのため、本発明のたばこフィルタでは、人体に対して安全で、喫味を損なうことなく、アルデヒド類（特に、ホルムアルデヒド）を選択的に除去できる。
【発明を実施するための最良の形態】
【００２０】
［たばこフィルタ用素材］
本発明のたばこフィルタ用素材（複合たばこフィルタ用素材、複合物などということがある）は、無機塩基性物質およびシリカゲルで構成されている。  
【００２１】
（無機塩基性物質）
無機塩基性物質としては、アルカリ金属、またはアルカリ土類金属の塩が含まれる。またアルカリ土類金属、アルカリ金属の水酸化物も含まれる。好適な無機塩基性物質はアルカリ土類金属またはアルカリ金属の炭酸塩、及びリン酸塩である。前記炭酸塩としては、炭酸ナトリウム、炭酸水素ナトリウム、炭酸水素カリウムが例示できる。また前記リン酸塩としては、リン酸ナトリウム、リン酸カルシウム、リン酸水素二ナトリウム、リン酸水素二カリウム、リン酸二水素ナトリウムなどが例できる。
【００２２】
（シリカゲル）
本発明では、前記無機塩基性物質とシリカゲルとを組み合わせることにより、アルデヒド類の選択吸収性を向上させる。シリカゲルの平均粒径は、用途に応じて適宜選択でき、例えば、５０〜２５００μｍ、好ましくは２００〜２０００μｍ、さらに好ましくは４００〜１５００μｍ（例えば、５００〜１２００μｍ）程度であってもよく、通常５００〜１２００μｍ程度であってもよい。上記のような範囲であれば、適度な通気抵抗を損なうことなく、たばこフィルタなどに適用できる。  
シリカゲルの粒度について言えば、シリカゲルの粒度が、90重量%以上が、10メッシュパス70メッシュオン、好ましくは10メッシュパス50メッシュオン、特に好ましくは1２メッシュパス36メッシュオン、より好ましくは14メッシュパス32メッシュオンのものを用いることができる。例えば、14メッシュパスでかつ32メッシュオンであるものを用いることが出来る。すわなち、粒度として０．５０ｍｍ以上であり１．２０ｍｍ以下であるシリカゲルを用いることができる。
【００２３】
シリカゲルの平均細孔径（平均孔径）は、２０ｎｍ以上で３２０ｎｍ以下（例えば２５ｎｍ以上で３２０ｎｍ以下、例えば３０ｎｍ以上３２０ｎｍ以下）であってもよい。
通常、吸湿剤として用いられるシリカゲルの平均細孔径は１０ｎｍ以下の小さいものである。これは、平均細孔径が小さいほど、シリカゲル単位重量当りの吸着量が多いいため、少量のシリカゲルで多量の目的物質を吸着することができ好適であるためである。
同様な目的でガスなどの吸着にも、比較的小さい細孔径を有するシリカゲルが使用される。これに対して、本発明では、大きい細孔径を有するシリカゲルと前記無機塩基性物質との組み合わせて、アルデヒド類の選択除去性をより一層高めることができる。
【００２４】
シリカゲルの比表面積（平均比表面積）は、例えば、０．５ｍ２／ｇ以上（例えば、１〜５００ｍ２／ｇ程度）、好ましくは１．５ｍ２／ｇ以上（例えば、２〜３００ｍ２／ｇ程度）、さらに好ましくは５ｍ２／ｇ以上（例えば、６〜２００ｍ２／ｇ程度）であってもよく、通常３〜１５０ｍ２／ｇ（例えば、４〜１４０ｍ２／ｇ、好ましくは５〜１３０ｍ２／ｇ、さらに好ましくは６〜１２０ｍ２／ｇ、特に７〜１１５ｍ２／ｇ程度）であってもよい。  
【００２５】
シリカゲルの平均細孔容積は、例えば、０．１〜２ｍＬ／ｇ、好ましくは０．５〜１．２ｍＬ／ｇ、さらに好ましくは０．８〜１．２ｍＬ／ｇ程度であってもよい。  
【００２６】
また、シリカゲルの温度２２℃および６０％ＲＨにおける平衡水分率（又は平衡吸水率、すなわち、温度２２℃および６０％ＲＨの条件下で、平衡状態における水分含有率）は、例えば、０．０１〜５０％、好ましくは０．１〜３０％程度であってもよい。特に、本発明では、温度２２℃および６０％ＲＨにおける平衡水分率が、例えば、０．０１〜３．５０％（例えば、０．１０〜２．８０％）、好ましくは０．０５〜２．０％（例えば、０．１２〜１．９０％）、さらに好ましくは０．１０〜１．０％（例えば、０．１５〜０．９８％）のシリカゲルを好適に使用してもよい。
【００２７】
なお、ホルムアルデヒドなどのアルデヒド類は水に可溶である場合が多いため、ホルムアルデヒドの除去という観点からは、たばこフィルタなどは、水分を多く含んでいるのが好ましい。しかし、多量の水分は、たばこに対する悪影響（例えば、喫味の低下など）を及ぼす虞がある。本発明では、特定の平均細孔径と平衡水分量のシリカゲルを使用するので、たばこフィルタそのものに水分を含有させる必要はないため、特に、上記のような比較的小さい水分吸収能を有するシリカゲルを用いると、たばこに悪影響を及ぼすことなく、たばこフィルタに適度な水分を含有させ、ホルムアルデヒドを効率よく選択除去できる。
【００２８】
なお、シリカゲルは、表面処理されていてもよい。また、シリカゲルの形状は、通常、粒子状（又は粉粒状）であり、このような粉粒状シリカゲルの形状（表面形状）は、滑らかな形状（球状など）であってもよく、凹凸状（例えば、破砕状など）であってもよい。  所望する平均細孔径と粒度のシリカゲルが入手できない場合は、平均細孔径が所望する大きな粒子のシリカゲルを破砕した上で篩で分級して所望の粒度のものを得ることができる。
【００２９】
無機塩基性物質の割合は、仕上がり組成比として、シリカゲル９０重量部から９９重量部であり、無機塩基性物質は、０．０３〜３．０重量部程度、好ましくは０．２０〜２．００重量部、特に好ましくは０．２２〜１．３０重量部である。シリカゲルを用いることにより、この仕上げ組成比の中には水分が含まれており、水分量としては１．１０重量部から６．００重量部、好ましくは１．４０〜５．５０重量部、特に好ましくは２．５０〜４．５０重量部である。
なお、本発明のたばこフィルタ用素材では、ごく少量、例えば、シリカゲル１００重量部に対して１．３重量部以下の無機塩基性物質を含有させても顕著なアルデヒド類の低減効果を有する。
【００３０】
前記たばこフィルタ用素材は、好ましい形態では、前記たばこフィルタ用素材において、無機塩基性物質がシリカゲルに担持されシリカゲル表面に付着していてもよい。
【００３１】
（たばこフィルタ用素材）
以下本発明のたばこフィルタ用素材について説明をする。
なお、前記たばこフィルタ用素材（又はたばこフィルタ）は、さらに他の成分、例えば、無機微粉末（カオリン、タルク、ケイソウ土、石英、炭酸カルシウム、硫酸バリウム、酸化チタン、アルミナなど）、熱安定化剤（アルカリ又はアルカリ土類金属の塩など）、着色剤、白色度改善剤、油剤、歩留まり向上剤、サイズ剤、生分解又は光分解促進剤（アナターゼ型酸化チタンなど）、天然高分子又はその誘導体（セルロース粉末など）などを含んでいてもよい。他の成分は、単独で又は２種以上組み合わせて使用できる。  
【００３２】
本発明のたばこフィルタ用素材は、各成分の含有形態に応じて調製でき、例えば、無機塩基性物質とシリカゲルと（必要に応じて、保湿剤などの他の成分と）を接触（又は混合）させることにより製造できる。  
【００３３】
特に、無機塩基性物質とシリカゲルと（必要に応じて保湿剤などの他の成分と）の複合物［又は無機塩基性物質（および保湿剤）を含むシリカゲル、特に無機塩基性物質（および保湿剤）がシリカゲルに担持した複合物］は、例えば、無機塩基性物質（および保湿剤などの他の成分）を含む溶液又は分散液をシリカゲルに添加する方法（添加法）、無機塩基性物質（および保湿剤などの他の成分）を含む溶液又は分散液にシリカゲルを浸漬する方法などにより調製できる。前記添加法において、添加方法としては、特に制限されず、溶液又は分散液をシリカゲルに噴霧、散布するなどの方法で添加してもよい。  
【００３４】
溶液又は分散液の調製に用いる溶媒としては、特に制限されず、前記無機塩基性物質を溶解するものであれば何れも使用することができ、例えば、水、アルコール類（例えば、メタノール、エタノール、イソプロパノールなどのアルカノール類、メチルセロソルブ、エチルセロソルブ、ブチルセロソルブ、プロピレングリコールモノメチルエーテル、カルビトール類など）、ケトン類（アセトン、メチルエチルケトン、シクロヘキサノンなど）、などが挙げられる。これらの溶媒は、単独で又は２種以上組み合わせてもよい。通常、溶媒は、水で構成する場合が多い。
【００３５】
なお、溶液又は分散液において、固形分［無機塩基性物質（および保湿剤などの他の成分）］の割合は、例えば、０．０５〜５０重量％、好ましくは０．１〜３０重量％、さらに好ましくは０．５〜２０重量％程度であってもよい。なお、付着処理後又は担持処理後のシリカゲルには、溶媒を除去するため、乾燥処理を施してもよい。乾燥処理は、真空乾燥、熱風乾燥などを利用できる。真空乾燥方法と熱風乾燥方法が好適に用いることができる。  
【００３６】
本発明のたばこフィルタ用素材は、アルデヒド類を選択的に除去できるので、たばこフィルタ用素材（特に、脱ホルムアルデヒド用たばこフィルタ用素材）として有用である。このため、本発明のたばこフィルタ用素材は、例えば、フィルタ用途、特にたばこフィルタに好適に適用できる。以下、たばこフィルタ用途について詳述する。  
【００３７】
（たばこフィルタ）
前記のように、本発明のたばこフィルタ用素材は、たばこフィルタを構成できる。すなわち、本発明のたばこフィルタは、通常、たばこフィルタを構成する素材（たばこフィルタ用素材）と、前記たばこフィルタ用素材とで構成できる。そして、このようなたばこフィルタは、たばこフィルタ用素材（又はたばこフィルタ、単に、フィルタ用素材、素材などということがある）に前記たばこフィルタ用素材を含有させることにより製造できる。      
【００３８】
前記たばこフィルタ用素材を含有させる方法としては、たばこフィルタ用素材に、本発明のフィルタ用素材の構成成分を含有させる方法であってもよい。また、フィルタ用素材の一部分を前記本発明のフィルタ用素材の構成成分に置き換えることでもよい。
【００３９】
代表的なたばこフィルタとしては、例えば、（i）たばこフィルタ用素材（又はたばこフィルタ）と、このたばこフィルタ用素材に充填された前記たばこフィルタ用素材（特に複合物）とで構成されたたばこフィルタ、（ii）たばこフィルタ用素材（又はたばこフィルタ）に前記たばこフィルタ用素材（特に複合物）が分散されたたばこフィルタなどが挙げられる。好ましい形態には、充填されたたばこフィルタ（i）が含まれる。  
【００４０】
（トリプル構造のたばこフィルタ）
本発明のたばこフィルタ用素材が充填されたたばこフィルタ（i）では、例えば、複数に分割［２分割（デュアル（ｄｕａｌ）、３分割（トリプル（ｔｒｉｐｌｅ）など］された構造を有するたばこフィルタ用素材の少なくとも一つの分割部分（例えば、２分割されたフィルタ用素材の一方の部分、３分割されたフィルタ用素材の中央部分など）を、前記たばこフィルタ用素材（又は前記たばこフィルタ用素材が充填されたフィルタ用素材）で構成（又は置換又は充填）することにより、たばこフィルタ用素材（又はたばこフィルタ）に前記たばこフィルタ用素材を充填してもよい。
【００４１】
以下に本発明の少なくとも３個の部分から構成されているたばこフィルタについて説明する。
本発明のトリプル構造のたばこフィルタは少なくとも３個の部分から構成されていることを特徴とする。すなわち、たばこフィルタが少なくとも両端部、中間部の３個の部材から構成されており、中間部（すなわち中央の部分）に本発明の担持体が配置されている構造を取る。
本発明のたばこフィルタでは両端部にフィルタロッドで形成した部分を配置し、中央部にはフィルタロッドではなく、本発明のたばこフィルタ用素材を配置する構造を取る。この構造のたばこフィルタとした場合には通気抵抗を低くすることができ好ましい。
【００４２】
なお、フィルタロットの素材は、公知のものをもちいることができる。例えば、セルロースエステル繊維、セルロース繊維［木材繊維（針葉樹、広葉樹などの木材パルプ繊維など）、ポリオレフィン繊維（ポリエチレン繊維、ポリプロピレン繊維など）など｝などの繊維（又は繊維状物質）、などで構成できる。これらのたばこフィルタ用素材の構成成分は、単独で又は２種以上組み合わせてもよい。
【００４３】
また、フィルタロットの構造はトウ構造とするのが好ましい、前記トウ構造は、繊維（特にセルロースエステル繊維）の単繊維（フィラメント）を束ねる（集束する）ことにより形成された繊維束の形態であり、このようなトウ構造のフィルタ素材において、トウ（繊維束）を構成するフィラメント数は、例えば、３０００〜１００００００本（例えば、３０００〜１０００００本）、好ましくは５０００〜１０００００本程度であってもよい。
【００４４】
前記たばこフィルタは、たばこフィルタ用素材又はたばこフィルタの構造に応じて慣用の方法により成形できる。例えば、前記充填されたたばこフィルタでは、予め前記たばこフィルタ用素材により成形されたフィルタープラグの空間に前記フィルタ素材を充填する方法などにより製造してもよい。  
【００４５】
また、前記たばこフィルタのニコチン保持率（重量換算）およびタール保持率（重量換算）は、それぞれ、５０％以上（例えば、５５〜１００％）の範囲から選択でき、例えば、６０％以上（例えば、６５〜１００％）、好ましくは７０％以上（例えば、７５〜９９％）、さらに好ましくは７５％以上（例えば、８０〜９８％）、特に８０％以上（例えば、８５〜９７％）程度である。
【００４６】
特に、前記たばこフィルタのニコチン保持率（重量換算）は、６０％以上（例えば、６５〜１００％）の範囲から選択でき、例えば、７０％以上（例えば、７５〜９９％）、好ましくは８０％以上（例えば、８２〜９８％）、さらに好ましくは８５％以上（例えば、８８〜９７％）程度である。また、前記たばこフィルタのタール保持率（重量換算）は、５０％以上（例えば、５５〜１００％）の範囲から選択でき、例えば、５５％以上（例えば、６０〜１００％）、好ましくは６５％以上（例えば、７０〜９９．９％）、さらに好ましくは７０％以上（例えば、７５〜９９．５％）、特に７５％以上（例えば、８０〜９９％）程度である。  
【００４７】
なお、前記保持率（ホルムアルデヒド保持率、ニコチン保持率、タール保持率）とは、前記たばこフィルタを通過するたばこ煙中のホルムアルデヒド量（又はニコチン量又はタール量）を基準として測定できる。すなわち、前記「保持率」とは、前記たばこフィルタ用素材を含まないたばこフィルタ用素材で構成されたたばこフィルタを所定の条件（流量、時間、回数など）において通過するたばこ煙中のホルムアルデヒド量（又はニコチン量又はタール量）をＸとし、同一の条件（流量、時間、回数など）において、前記たばこフィルタ用素材で構成されたたばこフィルタを通過するたばこ煙中のホルムアルデヒド量（又はニコチン量又はタール量）をＹとするとき、下記式で表される。  
保持率（％）＝（Ｙ／Ｘ）×１００
【００４８】
また、本発明では、たばこフィルタの通気抵抗を増大させることなく、たばこフィルタ内に前記たばこフィルタ用素材を組み込むことができる。そのため、本発明のたばこフィルタは、たばこ煙用に適した通気性を有しており、たばこフィルタの通気抵抗は、長さ１２０ｍｍ、円周２４．５±０．２ｍｍのたばこフィルタを、流量１７．５ｍｌ／秒で空気を通過させたときの圧力損失で測定したとき、１５０〜６００ｍｍＷＧ（ウォーターゲージ）の範囲から選択でき、例えば、１６０〜３００ｍｍＷＧ、好ましくは１７０〜２５０ｍｍＷＧ、さらに好ましくは１７０〜１９０ｍｍＷＧ程度であってもよい。  
また、本発明のたばこは、前記たばこフィルタ（又はたばこフィルタ用素材）を備えている。
【００４９】
［実施例］
以下に、実施例に基づいて本発明をより詳細に説明するが、本発明はこれらの実施例によって限定されるものではない。なお、以下の実施例及び比較例において各特性（通気抵抗、ニコチン量、タール量、ホルムアルデヒド量）は、市販のたばこ［ピース・ライト・ボックス（登録商標第２１２２８３９号）（日本たばこ産業株式会社製）］を用いて、下記の方法により測定した。
【００５０】
［通気抵抗］
上記のたばこ［ピース・ライト・ボックス（登録商標）（日本たばこ産業株式会社製）］の通気抵抗を直接、たばこ葉の部分を含むたばこ煙用フィルタサンプルを用いて測定した。このサンプルにおいて、フィルタ部分の長さは２５ｍｍ、円周は約２５ｍｍであった。通気抵抗は、たばこ煙用フィルタサンプル内に、流量１７．５ｍｌ／秒で空気を通過させたときの圧力損失（ｍｍＷＧ）として、自動通気抵抗測定器（フィルトローナ社製、ＦＴＳ３００）を用いて測定した。
【００５１】
［ニコチン量、タール量］
たばこ煙用フィルタサンプルを用い、ピストンタイプの定容量型自動喫煙器（ボルグワルド社製ＲＭ２０／ＣＳ）により、流量１７．５ｍｌ／秒で喫煙時間２秒／回、喫煙頻度１回／分の条件での喫煙を、計１０本のたばこフィルタサンプルについて行った。フィルタを通過した煙中のニコチン及びタールはガラス繊維製フィルタ（ケンブリッジフィルタ）で捕集し、ニコチン量はガスクロマトグラフ（（株）日立製作所製Ｇ−３０００）を用いて測定した。タール量は重量法により測定を行った。
【００５２】
対照品のケンブリッジフィルタに付着したニコチン量およびタール量をそれぞれＴｎ、Ｔｔとし、比較例及び実施例でケンブリッジフィルタに付着したニコチン量およびタール量をそれぞれＣｎ、Ｃｔとして次式によりニコチン及びタールの除去率を算出した。
【００５３】
ニコチン除去率（％）＝１００×（１−Ｃｎ／Ｔｎ）
タール除去率（％）＝１００×（１−Ｃｔ／Ｔｔ）。
【００５４】
［ホルムアルデヒド除去率］
たばこ煙用フィルタサンプルを用い、ピストンタイプの定容量型自動喫煙器（ボルグワルド社製ＲＭ２０／ＣＳ）により、流量１７．５ｍｌ／秒で喫煙時間２秒／回、喫煙頻度１回／分の条件で喫煙を行った。フィルタを通過した煙中のホルムアルデヒドは、ＤＮＰＨ（ジニトロフェニルヒドラジン）溶液で捕集し、ＤＮＰＨで誘導体化した上でガスクロマトグラフ（（株）日立製作所製Ｇ−３０００）を用いてＵＶ（紫外線）の吸光度を用い測定した。
【００５５】
対照品で捕集されたホルムアルデヒド量Ｔｆとし、下記の比較例及び実施例で捕集したホルムアルデヒド量をＣｆとして次式によりホルムアルデヒド除去率を算出した。
【００５６】
ホルムアルデヒド除去率（％）＝１００×（１−Ｃｆ／Ｔｆ）。
【００５７】
（比較例１〜９）シリカゲル単独
比較例１〜９では、シリカゲル（富士シリシア株式会社製、商品名、ＭＢ４Ｂ、ＭＢ３００、ＭＢ５００、ＭＢ８００、ＭＢ１０００、ＭＢ３０００、の各種破砕品、ＣＡＲｉＡＣＴ  Ｑ−１０、ＣＡＲｉＡＣＴ  Ｑ−１５、ＣＡＲｉＡＣＴ  Ｑ−３０の球状品、性状は表１参照）を単独で使用した。各シリカゲルは、２２℃、湿度６０％の空調室に静置して、平衡になるまで調湿して用いた。
【表１】
2010213655.tif 000002
【００５８】
市販の煙草［ピース・ライト・ボックス（登録商標第２１２２８３９号）（日本たばこ産業株式会社製）］のセルロースジアセテート捲縮繊維トウのフィルタ本体（２５ｍｍ）の末端から１４ｍｍの部分をカミソリで切断した。切断した長片すなわち、タバコ葉充填片のフィルタ部に長さ２０ｍｍ、内径８ｍｍのガラス管を残フィルター長に相当する長さ（１１ｍｍ）だけ挿入し、これらをシーリングテープにて結束した。
【００５９】
このガラス管によって生じた空間に、上記シリカゲル１００ｍｇを充填した。次に、先に切断した短片すなわち、１４ｍｍのフィルタ部（１１０ｍｇ）を用いてガラス管に栓をした。そして、このガラス管とフィルタの接続部分にもシーリングテープを巻いて密閉した。したがって、セルロースジアセテート捲縮繊維トウのフィルタの長さとしては、２５ｍｍとなる。また、フィルタ間の延長された部分にはシリカゲルの粒子が充填されている状態とした。シリカゲルの充填量は煙草一本当たり１００ｍｇであった。
【００６０】
得られたたばこサンプルについて上記の通気抵抗、ニコチン、タール量、ホルムアルデヒド量の測定を行った。そして、ニコチン、タール及びホルムアルデヒド除去率（削減率）を前記式により算出した。結果を表２に示した。
【表２】
2010213655.tif 000003
【００６１】
なお、ニコチン、タール及びホルムアルデヒド除去率を評価するための対照品としては、シリカゲルを充填しない以外は、上記方法と同様にして作製したもの（以下の実施例および比較例において同じ）を用いた。
【００６２】
（実施例１〜６）
実施例１〜６では、炭酸ナトリウムまたは炭酸水素ナトリウムとシリカゲルの複合体を得た。複合体は以下の方法で作成した。
【００６３】
表３に記載した量の炭酸ナトリウムまたは炭酸水素ナトリウムと水をガラス容器に取り、溶解して、水溶液を作製する。この水溶液に表３に記載した量のシリカゲル（富士シリシア株式会社製、「ＭＢ３００相当破砕状品」、粒度１６〜３２メッシュ）を添加し、ガラス容器に蓋をして、水溶液がシリカゲルに吸収され、見かけ上均一な状態になるまで、容器ごと振り混ぜて、見かけ上均一な粒子状の含水混合組成物を得た。得られた含水混合組成物を真空乾燥機を用いて、温度６０℃で、重量変化がなくなるまで乾燥し絶乾重量を得た、次いで、２２℃、湿度６０％の空調室に、重量変化がなくなるまで静置し調湿重量を得たこの調湿したサンプルをもって６種類の評価用の複合体サンプルとした。
【表３】
2010213655.tif 000004
【００６４】
この６種類の複合体サンプル１００ｍｇを、比較例１と同様にして、たばこに充填した。得られたたばこサンプルについて上記の通気抵抗、ニコチン、タール量、ホルムアルデヒド量の測定を行った。また、表３の添加量と絶乾重量から仕上がり組成を求めた。そして、ニコチン、タール及びホルムアルデヒド除去率を前記式により算出した。得られた結果を表４に示した。
【表４】
2010213655.tif 000005
【００６５】
（実施例７〜１２）
真空乾燥の代わりに、熱風乾燥機を用いて１０５℃で２時間乾燥した以外は、実施例１〜６と同様にして、6種類の評価用の複合体サンプルを得た。炭酸ナトリウムまたは炭酸水素ナトリウムとシリカゲルの量については表３に記載した。
【００６６】
この６種類の複合体サンプル１００ｍｇを、比較例１と同様にして、たばこに充填した。得られたたばこサンプルについて上記の通気抵抗、ニコチン、タール量、ホルムアルデヒド量の測定を行った。そして、ニコチン、タール及びホルムアルデヒド除去率を前記式により算出した。得られた結果を表４に示した。
【００６７】
（実施例１３）
炭酸ナトリウムまたは炭酸水素ナトリウムの代わりに、水酸化カルシウムを用いた以外は、実施例７〜１２と同様にして、評価用の複合体サンプルを得た。水酸化カルシウムとシリカゲルの量については表３に記載した。
【００６８】
この複合体サンプル１００ｍｇを、比較例１と同様にして、たばこに充填した。得られたたばこサンプルについて上記の通気抵抗、ニコチン、タール量、ホルムアルデヒド量の測定を行った。そして、ニコチン、タール及びホルムアルデヒド除去率を前記式により算出した。得られた結果を表４に示した。
【００６９】
（実施例１４〜２０）
実施例１４〜２１では、炭酸ナトリウムと各種シリカゲルの複合体を得た。複合体は以下の方法で作成した。
表５に記載した量の炭酸ナトリウムと水をガラス容器に取り、溶解して、水溶液を作製する。この水溶液に表５に記載した量のシリカゲル（富士シリシア株式会社製各種シリカゲル）を添加し、ガラス容器に蓋をして、水溶液がシリカゲルに吸収され、見かけ上均一な状態になるまで、容器ごと振り混ぜて、見かけ上均一な粒子状の含水混合組成物を得た。得られた含水混合組成物を真空乾燥機を用いて、温度６０℃で、重量変化がなくなるまで乾燥し、次いで、２２℃、湿度６０％の空調室に、重量変化がなくなるまで静置し、８種類の評価用の複合体サンプルを得た。
【表５】
2010213655.tif 000006
【００７０】
この８種類の複合体サンプル１００ｍｇを、比較例１と同様にして、たばこに充填した。得られたたばこサンプルについて上記の通気抵抗、ニコチン、タール量、ホルムアルデヒド量の測定を行った。そして、ニコチン、タール及びホルムアルデヒド除去率を前記式により算出した。得られた結果を表６に示した。
【表６】
2010213655.tif 000007
【００７１】
（比較例１０）
比較例２で用いたものと同じシリカゲルに実施例１４から２０と同じ処理を施して炭酸ナトリウムとシリカゲルの複合体を得た。炭酸ナトリウムとシリカゲルの量については表５に記載した。ニコチン、タール及びホルムアルデヒド除去率を前記式により算出した。得られた結果を表６に示した。
【００７２】
たばこ煙用フィルタサンプルにおける各成分の組成（又は複合体の組成）とともに結果を表１および表２に示す。なお、表１および表２において、「ＦＡ」とは「ホルムアルデヒド」、「Ｔａｒ」とは「タール」、「Ｎｉｃｏ．」とは「ニコチン」、「ＰＤ」とは「通気抵抗」をそれぞれ示す。
表４から明確な通り、本発明のシリカゲルの無機塩基性物質を担持させることによりホルムアルデヒドの吸着性能は顕著に改良される。尚、ホルムアルデヒドはたばこ煙中に含まれる粒子状物質の中にも２５から３０％程度は含まれるものであり、本発明のフィルタ素材を用いることによりたばこ煙中の気相部に存在するホルムアルデヒドはほとんど除去されることになる。また表６から明らかな通り、本発明の特定の平均細孔径、比表面積、細孔容積を有しないシリカゲルの場合は無機塩基性物質の担持の効果が顕著ではなく、かつそれに対してタール分の除去率が高いという特徴がある。
【産業上の利用可能性】
【００７３】
本発明のたばこフィルタ用素材は、フィルタ、特にたばこフィルタ（およびたばこ）を構成するのに有用である。このような本発明のたばこフィルタ（およびたばこ）では、喫煙時において、ニコチン、タールなどの喫味成分を保持しつつ、適度な通気抵抗も保持できるので、喫味（香喫味）、さらには喫煙の満足感を損なうことがなく、人体に有害なホルムアルデヒドなどのアルデヒド類を選択的に除去できる。